(57)【要約】  （１）（ａ）２５〜９０重量％のエチレンおよび１０〜７５重量％の酢酸ビニルを含むＥＶＡ、（ｂ）ＬＬＤＰＥ、（ｃ）ＬＤＰＥ、（ｄ）ＶＬＤＰＥ、（ｅ）ＨＤＰＥ、またはそれらの混合物から選択されるポリオレフィンと、（２）（ｆ）約１０〜約５０重量％の、エチレンと約１重量％〜約１５重量％の官能性コモノマーとのコポリマー、および（ｇ）約５０重量％〜約９０重量％の、エチレンをベースとするポリマーから作製されるカップリング剤と、（３）難燃性無機充填剤とのブレンドである難燃性の、ハロゲンを含まないポリマー組成物。【特許請求の範囲】
【請求項１】
難燃性の、ハロゲンを含まないポリマー組成物であって、以下の成分：
（１）（ａ）２５〜９０重量％のエチレンおよび１０〜７５重量％の酢酸ビニルを含むエチレン酢酸ビニル、（ｂ）直鎖低密度ポリエチレン、（ｃ）低密度ポリエチレン、（ｄ）超低密度ポリエチレン、（ｅ）高密度ポリエチレン、およびそれらの混合物からなる群から選択されるポリオレフィンと、
（２）（ｆ）約１重量％〜約１５重量％の官能性コモノマーを含む、約１０〜約５０重量％の、エチレンと１つの官能性コモノマーとからなるコポリマー、および（ｇ）約５０重量％〜約９０重量％の、エチレンをベースとするポリマーを含むカップリング剤と、
（３）難燃性無機充填剤と
のブレンドを含むことを特徴とする組成物。
【請求項２】
成分（１）が組成物の１〜６０重量％を成し、成分（２）が組成物の１〜５０重量％を成し、成分（３）が組成物の２０〜８５重量％を成すことを特徴とする請求項１に記載の組成物。
【請求項３】
成分（１）が組成物の５〜３５重量％を成し、成分（２）が組成物の１〜１５重量％を成し、成分（３）が組成物の５０〜７０重量％を成すことを特徴とする請求項２に記載の組成物。
【請求項４】
成分（３）が、アルミニウム三水和物、水酸化マグネシウム、炭酸カルシウム、焼成粘土、タルカム、ポリリン酸アンモニウム、またはそれらの混合物であることを特徴とする請求項１〜３のいずれか一項に記載の組成物。
【請求項５】
成分（２）の下位成分（ｆ）が、エチレンと無水マレイン酸またはその官能性等価物とからなるコポリマーであることを特徴とする請求項１〜４のいずれか一項に記載の組成物。
【請求項６】
成分（２）の下位成分（ｆ）が、エチレンとモノエチルマレアートとのコポリマー（ＥＭＡＭＥ）からなることを特徴とする請求項５に記載の組成物。
【請求項７】
下位成分（ｇ）のエチレンをベースとするポリマーが、高密度ポリエチレン（ＨＤＰＥ）；低密度ポリエチレン（ＬＤＰＥ）；直鎖低密度ポリエチレン（ＬＬＤＰＥ）；超低密度ポリエチレン（ＵＬＤＰＥ）；メタロセン触媒を使用したエチレンとα−オレフィンモノマーとのコポリマー（メタロセンポリエチレン、すなわちＭＰＥ）；エチレン／プロピレンコポリマー；およびエチレン／プロピレン／ジエンモノマー（ＥＰＤＭ）のようなターポリマーから選択されることを特徴とする請求項１〜６のいずれか一項に記載の組成物。
【請求項８】
請求項１〜７のいずれか一項に記載の組成物から形成されることを特徴とする造形品。
【発明の詳細な説明】
【技術分野】
【０００１】
本発明は、ハロゲンを含有せず、難燃性であるポリマー組成物、およびそれから作製された造形品に関する。
【背景技術】
【０００２】
ポリ塩化ビニル（ＰＶＣ）生成物は、長年市場に出ており、多種多様な用途でよく使用されている。塩素を含まない環境に向かう傾向により、建築、ならびにワイヤおよびケーブル産業などある種の市場区分では、ＰＶＣの代替物が必要とされている。複数のハロゲンを含まない難燃性化合物はすでに市場で入手できるが、困難な混合プロセスを必要とする。これらの化合物は、ワイヤおよびケーブル、ならびに床タイルの製造業者自体、専門知識をもたない場合が多いので、しばしば専門のコンパウンド業者によって生成される必要がある。
【０００３】
ワイヤおよびケーブル用途では、ハロゲンを含まない難燃性材料が、火災の場合に有害ガスの発生を避けることが必要である領域で低圧ケーブルにおいて絶縁と外被とを共に提供するために望ましい。ハロゲンを含まない低圧ケーブルが有用であるこのような領域には、ホテル、病院、学校、劇場、および他のこのような公共の空間が含まれる。
【０００４】
外被材料は、難燃性が高く、良好な耐熱性能および良好な物理的諸特性を有する必要がある。
【０００５】
米国特許公報（特許文献１）、米国特許公報（特許文献２）、米国特許公報（特許文献３）、米国特許公報（特許文献４）、米国特許公報（特許文献５）は、電気ケーブル用のコーティングとしての使用に適した、ＰＶＣを含まない組成物を開示している。このような組成物には、通常はベースポリマー、ポリエチレン、またはエチレン酢酸ビニルのようなエチレン−αオレフィンコポリマー、アルミニウム三水和物や水酸化マグネシウムのような難燃性の、ハロゲンを含まない充填剤、安定剤、およびカップリング剤が含まれる。カップリング剤は、不飽和カルボン酸またはその無水物と共重合またはグラフトされたマトリックスポリマーをベースとすることができる。
【０００６】
カップリング剤の目的は、難燃性充填剤をベースポリマーに結合させることである。これは、充填剤の濃度が、最終組成物の最高６０〜７０重量％である必要があり、したがってベースポリマーによく結合されていない場合には、生成物を非常に脆弱にする恐れがあることを考えると、必須である。
【０００７】
これらのカップリング剤は、一般にエチレン、および場合によっては他の極性モノマー（アクリレート、酢酸ビニル）と、難燃性充填剤との反応を可能にするカルボン酸または無水物部分とのコポリマーとして記述することができる。シランなど知られている代替カップリング剤があるが、これらは非常に低い濃度で使用され、この用量は問題を提起している。
【０００８】
（特許文献６）は、（１）エチレン酢酸ビニル一酸化炭素ターポリマー、（２）エチレン酢酸ビニルまたはポリオレフィン、（３）カルボン酸またはその無水物でグラフトされたエチレン酢酸ビニルまたはポリオレフィンであるカップリング剤、および（４）無機充填剤のブレンドを含む難燃性の、ハロゲンを含まないポリマー組成物を開示している。
【０００９】
しかし、上記の従来技術文献で開示される組成物は、高い粘度値を特徴とし、したがって加工および製造が難しく、高価になる。
【００１０】
【特許文献１】米国特許第４，９４８，６６９号明細書
【特許文献２】米国特許第４，４３０，４６８号明細書
【特許文献３】米国特許第４，４３４，２５８号明細書
【特許文献４】米国特許第４，６７３，６２０号明細書
【特許文献５】米国特許第４，７０１，３５９号明細書
【特許文献６】欧州特許出願公開第０  ８９３  ４６９−Ａ１号明細書
【特許文献７】米国特許第４，３５１，９３１号明細書
【特許文献８】米国特許第５，２７２，２３６号明細書
【特許文献９】米国特許第５，２７８，２７２号明細書
【特許文献１０】米国特許第５，５０７，４７５号明細書
【特許文献１１】米国特許第５，２６４，４０５号明細書
【特許文献１２】米国特許第５，２４０，８９４号明細書
【発明の開示】
【課題を解決するための手段】
【００１１】
本発明によれば、難燃性の、ハロゲンを含まないポリマー組成物であって、以下の成分
（１）（ａ）２５〜９０重量％のエチレンおよび１０〜７５重量％の酢酸ビニルを含むエチレン酢酸ビニル、（ｂ）直鎖低密度ポリエチレン（ＬＬＤＰＥ）、（ｃ）低密度ポリエチレン（ＬＤＰＥ）、（ｄ）超低密度ポリエチレン（ＶＬＤＰＥ）、（ｅ）高密度ポリエチレン（ＨＤＰＥ）、およびそれらの混合物からなる群から選択されるポリオレフィンと、
（２）（ｆ）約１重量％〜約１５重量％の官能性コモノマーを含む、約１０〜約５０重量％の、エチレンと１つの官能性コモノマーとからなるコポリマー、および（ｇ）約５０重量％〜約９０重量％の、エチレンをベースとするポリマーを含むカップリング剤と、
（３）難燃性無機充填剤とのブレンドを含み、
場合によっては例えば酸化防止剤、二酸化チタン（耐紫外線用であり、生成物に白色を付与するため）、ステアリン酸亜鉛のような処理助剤、および紫外線安定剤を含めて、通常の添加剤をさらに含む組成物が提供される。
【００１２】
成分（２）は、一方では、成分（１）ポリオレフィンと成分（３）難燃性無機充填剤とのカップリングを向上させる。この向上されたカップリングは、相溶化されていないまたはカップリングされていないアロイに比べて改善された伸びから明白である。他方、成分（２）は、粘度を低減させる。低粘度は、よりよい加工性を可能にする化合物の高いメルトフローインデックスＭＦＩから明らかである。さらに、成分（２）は、加工することがより困難である市場の他のカップリング剤より価格が低く、それによって従来技術の欠点が克服される。
【００１３】
カップリング剤である成分（２）は、非官能化エチレンコポリマーと１つの官能性コポリマーとのブレンドを使用し、その官能基が、共重合によってポリマー主鎖に組み込まれる。この共重合による官能基の組込みは、（特許文献６）にあるようなグラフトされたコポリマーの使用とは対照的である。また、この共重合による官能基の組込みは、本発明の組成物において低ＭＦＩ値の実現を可能にする。
【００１４】
本発明による組成物は、低粘度を発現し、加工が容易であり安価である。
【発明を実施するための最良の形態】
【００１５】
本発明は、ワイヤおよびケーブルのコーティングにおいて、または床タイルでの使用のためなどのシートの形において有用である難燃性の、ハロゲンを含まない熱可塑性ポリマー組成物に関する。これらの組成物は、エチレン酢酸ビニル（ＥＶＡ）コポリマー、直鎖低密度ポリエチレン、低密度ポリエチレン、０．９２０ｇ／ｃｍ３以下の比密度を有するＬＬＤＰＥである超低密度ポリエチレン、高密度ポリエチレン、およびそれらの混合物から選択されるポリオレフィン；約１重量％〜約１５重量％の官能性コモノマーを含む、約１０〜約５０重量％の、エチレンと１つの官能性コモノマーとのコポリマーと、約５０重量％〜約９０重量％の、エチレンをベースとするポリマーとを含むカップリング剤；ならびに難燃性無機充填剤を組み合わせることによって形成される。
【００１６】
本発明によるポリマー組成物は、ワイヤおよびケーブルのコーティングに、または床タイルなどに使用するためのシートの形に形成することができ、ポリ塩化ビニル（ＰＶＣ）含有組成物に類似の多数の特性を有するが、ハロゲンを含まない。本発明の組成物は、向上されたカップリング性と改善された加工性を組み合わせる。
【００１７】
別段の記述のない限り、本発明の組成物中の成分それぞれについて重量百分率の範囲は、添加剤が存在すればそれを除いて算出されている。
【００１８】
（成分１）
本発明の成分（１）として使用する場合のＥＶＡコポリマーは、好ましくは２５〜９０重量％のエチレンおよび１０〜７５重量％の酢酸ビニル、より好ましくは５５〜７５重量％のエチレンおよび１５〜３０重量％の酢酸ビニルを含む。一般に、これらのＥＶＡは、ＡＳＴＭ  Ｄ−１２３８（２．１６ｋｇおよび１９０℃で測定）によって決定して０．０５〜１００ｇ／１０分の範囲、好ましくは５０ｇ／１０分未満のメルトフローインデックス（ＭＦＩ）を有し、当技術分野でよく知られている。
【００１９】
成分（１）として使用する場合のポリエチレンは、一般にＡＳＴＭ  Ｄ−１２３８（２．１６ｋｇおよび１９０℃で測定）によって決定して０．０５〜１００ｇ／１０分の範囲、好ましくは５０ｇ／１０分未満のメルトフローインデックス（ＭＦＩ）を有し、当技術分野でよく知られている。
【００２０】
成分（１）は、ポリマー成分（１）および（２）ならびに難燃性無機充填剤（３）に対して、好ましくは本発明の組成物の１〜６０重量％、より好ましくは組成物の５〜３５重量％、さらにより好ましくは１０〜２０重量％を成す。
【００２１】
（成分２）
成分（２）は、約１重量％〜約１５重量％の官能性コモノマーを含む、約１０〜約５０重量％の、エチレンと１つの官能性コモノマーとのコポリマーと、約５０重量％〜約９０重量％の、エチレンをベースとするポリマーとを含むカップリング剤である。
【００２２】
カップリング剤成分（２）の第１下位成分（ｆ）は、エチレンと、無水マレイン酸またはその官能性等価物とのコポリマーであるマレイン化ポリオレフィンとすることができる。このような等価物には、マレイン酸および／またはその塩など無水マレイン酸の誘導体、マレイン酸ジエステル、マレイン酸モノエステル、イタコン酸、フマル酸、フマル酸モノエステル、および／またはこれらのうちの任意の混合物が含まれる。マレイン酸ジエステルまたはモノエステル（マレイン酸半エステル）には、例えばメチル、エチル、ｎ−プロピル、イソプロピル、およびｎ−ブチルアルコールなどＣ１〜Ｃ４アルコールのエステルが含まれる。好ましくは、マレイン化ポリオレフィンは、エチレン、および無水マレイン酸、および／またはマレイン酸半エステルを含む。より好ましくは、マレイン化ポリオレフィンは、無水マレイン酸および／またはマレイン酸半エステル、特にモノエチルマレアート（ＭＡＭＥ）を含む。
【００２３】
本明細書で有用なマレイン化ポリオレフィンは、高圧ラジカル重合方法で得られる。本発明の実施において使用に適した高圧方法は、例えば米国特許公報（特許文献７）に記載されている。
【００２４】
カップリング剤成分（２）は、第２下位成分（ｇ）として、エチレンをベースとするポリマー（ベース樹脂）を含む。ベース樹脂は、高密度ポリエチレン（ＨＤＰＥ）；低密度ポリエチレン（ＬＤＰＥ）；直鎖低密度ポリエチレン（ＬＬＤＰＥ）；超低密度ポリエチレン（ＵＬＤＰＥ）；メタロセン触媒を使用したエチレンとα−オレフィンモノマーとのコポリマー（メタロセンポリエチレン、すなわちＭＰＥ）；エチレン／プロピレンコポリマー；またはエチレン／プロピレン／ジエンモノマー（ＥＰＤＭ）のようなターポリマーとすることができる。
【００２５】
さらに、適切なベース樹脂は、エチレンおよび極性モノマーから調製されたエチレンコポリマーを含むことができる。このような適切なコポリマーには、エチレンアクリル酸コポリマー、エチレンメタクリル酸コポリマー、エチレンアクリル酸および／またはメタクリル酸コポリマーから誘導される塩、エチレンアクリル酸エステルコポリマー、エチレンメタクリル酸エステルコポリマー、および／またはこれらのうちの任意の混合物を含めて、エチレンアクリレートコポリマーおよびエチレンビニルアセタートコポリマーが含まれる。エチレン酸コポリマーは、Ｅ／Ｘ／Ｙコポリマーとして記述することができる（ただし、Ｅは、エチレンであり、Ｘは、α，βエチレン性ジカルボン酸誘導体、具体的には無水マレイン酸および無水マレイン酸のモノエステルであり、Ｙは、アクリレート（アクリル酸メチルまたはアクリル酸ブチル）や酢酸ビニルのような軟化用コモノマーである。
【００２６】
好ましくは、ベース樹脂は、軟質ポリマーである。より好ましくは、ベース樹脂は、ＭＰＥ、ＬＬＤＰＥ、およびエチレンとアクリレートとのエチレンコポリマーである。最も好ましくは、ベース樹脂は、ＭＰＥである。
【００２７】
特定の理論に拘泥するものではないが、ＭＰＥは、その実質的に線状の構造および狭い分子量分布のため、本発明の実施において好ましいものとなり得る。ＭＰＥ技術は、本発明の第２成分として望ましいものとなり得る、高い柔軟性および低い結晶化度をもつより低い密度のＭＰＥを作製することができる。
【００２８】
ＭＰＥ技術は、例えば米国特許公報（特許文献８）；米国特許公報（特許文献９）、米国特許公報（特許文献１０）、米国特許公報（特許文献１１）、および米国特許公報（特許文献１２）に記載されている。
【００２９】
カップリング剤成分（２）は、カップリング剤の全重量に対して約１０〜約５０重量％のエチレン無水マレイン酸コポリマーまたはその官能性等価物を含む。カップリング剤は、好ましくは約１０〜約４５重量％のマレイン化ポリオレフィンを含み、組成物は、より好ましくは約１５〜約４０重量％のマレイン化ポリオレフィン、最も好ましくは約１５〜約３５重量％のマレイン化ポリオレフィンを含む。
【００３０】
カップリング剤は、カップリング剤組成物の全重量に対して約５０〜約９０重量％の、エチレンをベースとするポリマーを含む。カップリング剤は、好ましくは約５５〜約９０重量％、より好ましくは約６０〜約８５重量％、最も好ましくは約６５〜約８５重量％の、エチレンをベースとするポリマーを含む。
【００３１】
上記に挙げる概括的定義に包含されるカップリング剤の一例は、ＥＭＡＭＥ（エチレンとモノエチルマレアートとのコポリマー）およびエチレンとアルキルアクリレートとのコポリマーの溶融ブレンドである。
【００３２】
したがって、カップリング剤である成分（２）は、その第１下位成分（ｆ）として、非官能化エチレンコポリマーと１つの官能性コポリマーとのブレンドを使用すし、その官能基が、共重合によってポリマー主鎖に組み込まれる。典型的な例は、モノエチルマレアートで共重合された、すなわちＭＡＭＥ官能基が共重合によって組み込まれたエチレンであるＥＭＡＭＥである。別の例は、ＭＡＨ官能基も共重合によって組み込まれた、エチレンと無水マレイン酸とのコポリマーであるＥＭＡＨである。この共重合による官能性コポリマーの官能基の組込みは、無水マレイン酸でグラフトされたエチレン酢酸ビニルであるＥＶＡ＋ＭＡＨに代表される、（特許文献６）にあるようなグラフトされたコポリマーの使用とは対照的である。また、下記の実施例によって実証されるように、この共重合による官能基の組込みは、本発明の組成物において低ＭＦＩ値の実現を可能にする。
【００３３】
カップリング剤成分（２）は、好ましくは組成物の１〜５０重量％を成し、好ましくは成分（１）、（２）、および（３）の全重量の１〜１５重量％を成す。
【００３４】
（成分３）
成分（３）は、難燃性無機充填剤である。適切な充填剤は、当技術分野で知られている。特有の好ましい難燃性無機充填剤には、アルミニウム三水和物、水酸化マグネシウム、炭酸カルシウム、焼成粘土、タルカム、ポリリン酸アンモニウム、およびそれらの混合物が含まれる。他の難燃性無機充填剤には、ポリリン酸アンモニウムおよび含リンメラミンシアヌレートの単独、またはホウ酸亜鉛のような相乗剤との組合せが含まれる。
【００３５】
成分（３）は、ポリマー成分および難燃性無機充填剤に対して好ましくは本発明の組成物の２０〜８５重量％、より好ましくは組成物の５０〜７０重量％、さらにより好ましくは６０〜７０重量％を成す。
【００３６】
（添加剤）
そのポリマーおよび難燃性無機充填剤成分に加えて、本発明の組成物は、ポリマーコンパウンド技術分野において知られている酸化防止剤、紫外線安定剤、滑沢剤（例えば、オレアミド）、粘着防止剤、帯電防止剤、ワックス、顔料、二酸化チタン、タルク、および他の処理助剤（例えば、ステアリン酸亜鉛）など通常の添加剤とブレンドすることができる。添加剤は、ポリマー成分、難燃性充填剤、および添加剤に対して全組成物の最高約１０重量パーセントを成すことができる。
【００３７】
（ブレンディング）
本発明の組成物は、ポリマー材料、難燃性充填剤、およびオプションの添加剤を、通常の混練装置、例えばゴム用ロール機、ブラベンダーミキサ、バンバリーミキサ、Ｂｕｓｓ−Ｋｏニーダ、ファレル連続ミキサ、または二軸連続ミキサを使用してブレンドすることによって調製することができる。混合時間は、均質なブレンド、および無水マレイン酸基と難燃性充填剤（成分（３））との適切な反応を得るのに十分な程度にすべきである。通常は、混合時間約５分間、および混合温度１６０℃で十分である。ポリマーブレンドが非均質である場合、追加の混合が必要である。
【実施例】
【００３８】
以下の実施例によって、本発明をさらに理解することができる。この実施例では、部および百分率は重量によるものであり、温度は摂氏度である。
【００３９】
【表１】
2007512426.tif 000002
【００４０】
表１は、試料１〜７として特定された異なる７個の組成物の成分（１）、（２）、および（３）の量を重量％で示す。
【００４１】
全試料では、成分（１）は、２つの下位成分（１）−１および（１）−２の混合物からなるものであった。下位成分（１）−１は、エルバックス（ＥＬＶＡＸ）（登録商標）２６５という商標で本願特許出願人から入手可能なエチレン酢酸ビニル（ＥＶＡ）であった。下位成分（１）−２は、ＰＥＬＬＤ−２０４５という商標でダウケミカルカンパニー（Ｄｏｗ  Ｃｈｅｍｉｃａｌ  Ｃｏｍｐａｎｙ）から入手可能な直鎖低密度ポリエチレンであった。
【００４２】
試料２および５は、（特許文献６）に記載されるタイプの比較カップリング剤（２）−Ｃ１を含有した。カップリング剤は、この比較例では、本願特許出願人からフサボンド（ＦＵＳＡＢＯＮＤ）（登録商標）ＭＢ２２６Ｄという商標で入手可能な、グラフトされたＭＡＨ官能基を有する直鎖低密度ポリエチレンからなるものであった。
【００４３】
試料３および６は、アトフィナ（Ａｔｏｆｉｎａ）からロタダー（ＬＯＴＡＤＥＲ）（登録商標）３４２０という商標で入手可能な、エチレンとアクリレートと無水マレイン酸とのターポリマーＥＥＭＡＨからなる比較カップリング剤（２）−Ｃ２を含有した。
【００４４】
試料４および７のカップリング剤は、本発明による低コストの改質剤であった。これは、ＭＦＩが３０であり、実験用高圧反応器で作製されたエチレンと６重量％のモノエチルマレアート（ＭＡＭＥ）とのコポリマー１５重量％；およびエチレンをベースとするポリマー、すなわち本願特許出願人からエルバロイ（ＥＬＶＡＬＯＹ）（登録商標）３４２７  ＡＣという商標で入手可能な、ＭＦＩが４であるエチレンと２７重量％のブチレンアクリレートとのコポリマー８５％をベースとするプレコンパウンドからなるものであった。前記プレコンパウンドを、同方向回転二軸押出機で、標準状態、すなわち溶融温度設定１５０〜２００℃で調製し、その間２成分を「ごま塩状」ブレンドとして供給した。
【００４５】
全ての試料の無機充填剤成分（３）は、Ｍａｒｔｉｎｓｗｅｒｋｅ  ＧｍｂＨからマグニフィン（Ｍａｇｎｉｆｉｎ）（登録商標）  ＯＬ  １０４ＬＥという商標で入手可能なアルミニウム三水和物（ＡＴＨ）であった。
【００４６】
要約すれば、試料１、２、３、５、および６は、比較組成物であり、試料４および７は、本発明による例を表す。
【００４７】
試料１〜７を、「結合」下で上記に示したように調製し、その破断点伸び、引張強さ、およびメルトフローインデックス（ＭＦＩ）を測定するための試験にかけた。破断点伸びおよび引張強さは、ツビック（Ｚｗｉｃｋ）引張試験機で標準ＩＳＯ  ５２７−１に従って測定した。ＭＦＩは、ＡＳＴＭ  １２４６に従って１６０℃／２１．６ｋｇで測定した。それぞれの試料について得られた測定値を表２に示す。
【００４８】
【表２】
2007512426.tif 000003
【００４９】
比較試料１は、カップリング剤を含有しなかった。測定された破断点伸び、引張強さ、およびＭＦＩはすべて低い値であったことが理解できる。これは、製造上の問題を招く不十分なカップリング、および低流動性／高粘度を示唆するものである。
【００５０】
一方では、比較試料２および５が、他方では、３および６が、改善されたカップリングを示唆するより大きい（改善された）伸びおよび引張強さを示すが、依然として製造上の問題を招く低流動性／高粘度を示唆する低ＭＦＩ値を有する。さらに、このカップリングの改善は、カップリング剤のコスト、および高い加工コストのため相対的に高いコストを伴う。
【００５１】
本発明による試料４および７は、十分な／良好なカップリングを示唆する良好な／大きい伸びおよび引張強さを、高ＭＦＩ（高流動性、低粘度）ならびにカップリング剤の低コストおよびより低い加工コストによって実質的により低いコストと組み合わせて示す。
【００５２】
表２から、本発明は、全て本明細書の上記に記載したように測定して、特に２０超の破断点伸び、１１超の引張強さ、およびはるかに３を超えた、特に３．３超のＭＦＩを組み合わせた難燃性ポリマー組成物を提供することが理解できる。
【国際調査報告】
2007512426.tif 000004
2007512426.tif 000005